(57)【要約】【課題】防水性と低通気性に優れた織物を提供することを課題とする。【解決手段】  織糸を経緯に交錯させて製織された織物であり、同方向に配列された織糸ＹＡ、ＹＢが、それぞれ異なるクリンプ率Ａ、Ｂを有し、その関係が下記式を満たし、クリンプ率Ｂが４％未満であり、クリンプ率Ａが１５％≦Ａ≦５００％である織物で、クリンプ率Ａの織糸ＹＡとクリンプ率Ｂの織糸ＹＢが、１：１の割合で配置されることが好ましい。【選択図】なし【特許請求の範囲】
【請求項１】
織糸を経緯に交錯させて製織された織物であり、同方向に配列された織糸ＹＡ、ＹＢが、それぞれ異なるクリンプ率Ａ、Ｂを有し、クリンプ率Ｂが４％未満であり、クリンプ率Ａが１５≦Ａ≦５００の関係を満たす織物。
【請求項２】
クリンプ率Ｂの糸と交織される糸の糸繊度Ｄ(ｄｔｅｘ)と厚さ方向の糸上端と下端の距離Ｌ（μｍ）が下記式２の関係を満たす、請求項1に記載の織物。
Ｌ／√Ｄ  ≧  １５    （式１）
【請求項３】
クリンプ率Ａの織糸ＹＡとクリンプ率Ｂの織糸ＹＢが、１：１の割合で配置された請求項1〜２のいずれかに記載の織物。
【請求項４】
カバーファクターが２４００以上である請求項１〜３のいずれかに記載の織物。
【請求項５】
通気度が１．０ｃｍ３／ｃｍ２・ｓｅｃ以下である請求項１〜４のいずれかに記載の織物。
【請求項６】
耐水圧が４．９ｋＰａ（５００ｍｍＨ２Ｏ）以上である請求項１〜５のいずれかに記載の織物。
【請求項７】
少なくとも片面にはカレンダー加工が施されている請求項１〜６のいずれかに記載の織物。
【請求項８】
少なくとも片面には撥水加工が施されている請求項１〜７のいずれかに記載の織物。
【請求項９】
製織する際、同方向に配列される織り糸ＹＡ、ＹＢを異なる張力で製織する請求項１〜８のいずれかに記載の織物。
【請求項１０】
平組織あるいはリップストップ組織で製織された、請求項１〜請求項９のいずれかに記載の織物。
【発明の詳細な説明】
【技術分野】
【０００１】
本発明は、防水性と低通気性に優れた織物に関する。
【背景技術】
【０００２】
防水性に優れた織物として、ポリウレタン等の樹脂コーティング品等がスポーツ衣料用等で広く使用されている。さらには、こうした機能性を有する素材がカジュアルファッション分野でも使用されるケースが増加している。
【０００３】
しかしながら、樹脂コーティング品等の織物は、低通気性、防水性には非常に優れているが、ソフト感に乏しいという欠点がある。このため、ソフトな風合いを持つノンコーティング織物でありながら高い防水性と低通気性を有する織物の要求が高い。
【０００４】
このような要求に応えるため、構成繊維糸条の単糸繊度を細くし、高密度に製織するなど種々の検討がなされている。
【０００５】
例えば、特許文献１には、織物を構成する繊維糸条の単糸繊度が０．６デニール以下、トータル繊度６０〜１２０デニールよりなるポリエステル長繊維糸条を用いた高密度織物であり、経糸が捲縮加工糸からなり、経糸のトータル繊度、緯糸のトータル繊度および経糸カバーファクターが所定の関係式を満足することにより、ノンコーティングタイプの薄地織物で、高い防水性能と、ソフトな風合で、実用上問題ないレベルの引裂強力を有し、かつ縫製後の仕立て映えにも優れたポリエステル長繊維糸条からなる高密度織物を提供することができるという技術が開示されている。
【先行技術文献】
【特許文献】
【０００６】
【特許文献１】特開平１０−２４５７４１号公報。
【発明の概要】
【発明が解決しようとする課題】
【０００７】
しかしながら、上記特許文献１記載の高密度織物は、一定の耐水圧を実現できるものの、通常の平織物では、交錯点間の隙間が十分小さい織構造にはなっていないため、低通気性が不十分であった。
【０００８】
本発明は、かかる従来技術の問題点を改善し、防水性と低通気性に優れた織物を提供することを目的とする。
【課題を解決するための手段】
【０００９】
かかる課題を解決するため本発明は、次の構成を有する。
【００１０】
（１）織糸を経緯に交錯させて製織された織物であり、同方向に配列された織糸ＹＡ、ＹＢが、それぞれ異なるクリンプ率Ａ、Ｂを有し、クリンプ率Ｂが４％未満であり、クリンプ率Ａが１５≦Ａ≦５００の関係を満たす織物。
【００１１】
（２）クリンプ率Ｂの糸と交織される糸の糸繊度Ｄ(ｄｔｅｘ)と厚さ方向の糸上端と下端の距離L（μｍ）が下記式１を満たす（１）に記載の織物。
Ｌ／√Ｄ  ≧  １５    （式１）
【００１２】
（３）クリンプ率Ａの織糸ＹＡとクリンプ率Ｂの織糸ＹＢが、１：１の割合で配置された（１）〜（２）のいずれかに記載の織物。
【００１３】
（４）カバーファクターが２４００以上である（１）〜（３）のいずれかに記載の織物。
【００１４】
（５）通気度が１.０ｃｍ３／ｃｍ２・ｓｅｃ以下である（１）〜（４）のいずれかに記載の織物。
【００１５】
（６）耐水圧が４.９ｋＰａ（５００ｍｍＨ２Ｏ）以上である（１）〜（５）のいずれかに記載の織物。
【００１６】
（７）少なくとも片面にはカレンダー加工が施されている（１）〜（６）のいずれかに記載の織物。
【００１７】
（８）少なくとも片面には撥水加工が施されている（１）〜（７）のいずれかに記載の織物。
【００１８】
（９）製織する際、同方向に配列される織糸ＹＡ、ＹＢを異なる張力で製織する（１）〜（８）のいずれかに記載の織物。
【００１９】
（１０）平組織あるいはリップストップ組織で製織された、（１）〜（９）のいずれかに記載の織物。
【発明の効果】
【００２０】
本発明によれば、防水性と低通気性に優れた織物を提供することができる。
【図面の簡単な説明】
【００２１】
【図１】図１は、実施例３で得られた平織物の表面ＳＥＭ写真である。
【図２】図２は、図１のクリンプ率Ａの経糸方向の切断線αに沿って切断した時の緯糸断面のＳＥＭ写真である。
【図３】図３は、図１のクリンプ率Ｂの経糸方向の切断線βに沿って切断した時の緯糸断面のＳＥＭ写真である。
【発明を実施するための形態】
【００２２】
本発明による平織物は、織糸を経および緯に交錯させて製織された織物であって、同方向に配列された織糸ＹＡ、ＹＢが、それぞれ異なるクリンプ率Ａ、Ｂを有し、クリンプ率Ｂが４％未満であり、クリンプ率Ａが１５≦Ａ≦５００の関係を満たす織物であることを特徴とする。
【００２３】
なお、上記「同方向に配列された織糸が、それぞれ異なるクリンプ率を有し」とは、経糸方向および／または緯糸方向に、配列されたある織糸が、あるクリンプ率を有するとき、少なくとも前記クリンプ率とは異なるクリンプ率を有する織糸が少なくとも1種類以上前記織糸と同方向に配列されて存在することを意味する。そして、前記２種類以上のクリンプ率のうち、最大のものを「クリンプ率Ａ」、最小のものを「クリンプ率Ｂ」とし、「クリンプ率Ａ」を有する織糸を「織糸ＹＡ」、「クリンプ率Ｂ」を有する織糸を「織糸ＹＢ」とする。
【００２４】
クリンプ率Ｂは、４％未満であることが好ましく、２％以下であることがより好ましい。下限としては０．１％以上であることが好ましい。
【００２５】
また、クリンプ率Ａは、１５％以上であることが好ましく、５０％以上であることがより好ましい。上限としては５００％以下であることが好ましい。
【００２６】
前記クリンプ率Ａ、Ｂの関係を上記の範囲とすることで、極めて高密度の織物とすることが可能となる。
【００２７】
また、クリンプ率Ｂの糸と交織される糸の糸繊度Ｄ（ｄｔｅｘ）と厚さ方向の糸上端と下端の距離Ｌ（μｍ）としたときのＬ／√Ｄは１５以上が好ましく、２０以上がさらに好ましい。前記Ｌ／√Ｄを上記の値とすることで、より凹凸形状の発達した表面となり、水滴と織物の間により多くの空気を噛み込む形態となり、撥水性の高い織物を得られる。
【００２８】
上記において、「クリンプ率Ｂの糸と交織される糸」とは、クリンプ率Ｂの糸が経糸ならば緯糸、クリンプ率Ｂの糸が緯糸ならば経糸を意味する。「糸繊度Ｄ」とは、織糸の繊度をいう。ここでいう糸繊度は、織物を分解して採取した糸の糸繊度である。
【００２９】
「厚さ方向の糸上端と下端の距離Ｌ」とは、クリンプ率Ｂの糸に沿って生地を切断した断面において、クリンプ率Ｂの糸を上下に挟むように配置された２本のクリンプ率Ｂの糸と交織される糸について、上部糸断面の上端頂点接線と下部糸断面の下端頂点接線の垂直距離を意味する。
【００３０】
上記について、図１および図３を例にとり説明する。
【００３１】
図１は、後述の実施例３で得られた平織物の表面ＳＥＭ写真であり、図３は、図１のクリンプ率Ｂの経糸方向の切断線βに沿って切断した時の緯糸断面のＳＥＭ写真である。図３に示すクリンプ率Ｂの経糸４に沿って生地を切断した断面において、クリンプ率Ｂの経糸４を上下に挟むように配置された２本のクリンプ率Ｂの経糸４と交織される緯糸３について、上部糸断面の上端頂点接線５と下部糸断面の下端頂点接線６間の距離が垂直距離Ｌである。
【００３２】
前記織物は、クリンプ率Ａの織糸ＹＡとクリンプ率Ｂの織糸ＹＢが、１：１の割合で配置されていることが好ましい。
【００３３】
なお、上記クリンプ率Ａの織糸とクリンプ率Ｂの織糸の「割合」とは、織糸の本数比を意味する。織糸の本数は、経糸または緯糸が緯糸又は経糸と交錯する単位を1本として計算し、同口で複数本入れる場合には、１本と数える。「織糸ＹＡとクリンプ率Ｂの織糸ＹＢが、１：１の割合で配置されている」とは、織糸ＹＡと織糸ＹＢが同数本ずつ交互に配列されていることを意味する。
【００３４】
なかでもクリンプ率Ａの織糸とクリンプ率Ｂの織糸は、１本交互、もしくは２本交互に配列することが好ましい。
【００３５】
なお、ここでいう「１：１」の意味は、例えば上記のようにｎ本交互で、両端ともに織糸ＹＡが配置される場合に若干ずれることがあるが、概ね１：１であればよい。
【００３６】
上記の構成とすることで、丈夫で寸法安定性に優れた織物とすることができる。
【００３７】
また、同方向に配列された織糸ＹＡ、ＹＢが異なるクリンプ率Ａ、Ｂを有することで、従来得られなかった高いレベルの高密度織物とすることが可能である。
【００３８】
本発明の織物のカバーファクターは、２４００以上であることが好ましく、更に好ましくは２５００以上、より好ましくは２６００以上である。上限としては、４０００以下であることが好ましい。
【００３９】
なお、上記カバーファクター（Ｃｆ）は、以下の式により求められる。
Ｃｆ＝ＮＷ×（ＤＷ）１／２＋ＮＦ×（ＤＦ）１／２
ＮＷ：経糸織密度（本／２．５４ｃｍ）
ＮＦ：緯糸織密度（本／２．５４ｃｍ）
ＤＷ：経糸総繊度（ｄｔｅｘ）
ＤＦ：緯糸総繊度（ｄｔｅｘ）
【００４０】
前記カバーファクターを上記の範囲とすることで、軽量薄地で低通気度を有する織物が得られる。織物のカバーファクターが２４００より小さいと、薄く軽い織物が得られるが、ノンコーティングタイプでは低通気度を満足するものになりにくい。また、４０００を超えると、低通気度を満足するものの、織物が重くなりやすい傾向にある。
【００４１】
また、本発明の好ましい態様においては、通気度１.０ｃｍ３／ｃｍ２・ｓｅｃ以下を達成することが可能であり、更に好ましい態様では０．５ｃｍ３／ｃｍ２・ｓｅｃ以下、より好ましい態様では０．２ｃｍ３／ｃｍ２・ｓｅｃ以下を達成することも可能である。下限としては、現実的には０．０１ｃｍ３／ｃｍ２・ｓｅｃ以上程度である。
【００４２】
前記通気度を上記の範囲とすることで、例えばダウンジャケットとした場合に中綿やダウンが抜けるのを抑制することができ、外衣等において防風性に優れ、外気を遮断できる。
【００４３】
また、本発明の好ましい態様においては、耐水圧４．９ｋＰａ（５００ｍｍＨ２Ｏ）以上を達成することも可能であり、更に好ましい態様では９．８ｋＰａ（１０００ｍｍＨ２Ｏ）以上、より好ましい態様では１４．７ｋＰａ（１５００ｍｍＨ２Ｏ）以上を達成することも可能である。上限としては、通常６８．６ｋＰａ（７０００ｍｍＨ２Ｏ）以下であることが好ましい。
【００４４】
前記耐水圧を上記の範囲とすることで、浸水しない織物が得られる。４．９ｋＰａ（５００ｍｍＨ２Ｏ）未満であると、例えばウインドブレーカーとした場合に、風雨に対して耐水性が下がり、衣服内に雨がしみこみやすくなる。ただし、６８．６ｋＰａ（７０００ｍｍＨ２Ｏ）超とするにはポリウレタン樹脂等の膜加工を施すなどの工夫を要する場合があり、膜加工に多量の樹脂を要する場合には軽量性が損なわれる場合がある。
【００４５】
本発明の織物は、マルチフィラメント糸から構成されるものであることが好ましい。マルチフィラメント糸を形成する繊維としては例えば、ポリアミド系繊維、ポリエステル系繊維、アラミド系繊維、レーヨン系繊維、ポリサルホン系繊維、超高分子量ポリエチレン系繊維、ポリオレフィン系繊維等を用いることができる。なかでも、大量生産性や経済性に優れたポリアミド系繊維やポリエステル系繊維が好ましい。
【００４６】
ポリアミド系繊維としては例えば、ナイロン６、ナイロン６６、ナイロン１２、ナイロン４６や、ナイロン６とナイロン６６との共重合ポリアミド、ナイロン６にポリアルキレングリコール、ジカルボン酸、アミン等を共重合させた共重合ポリアミド等からなる繊維を挙げることができる。ナイロン６繊維、ナイロン６６繊維は耐衝撃性に特に優れており、好ましい。
【００４７】
また、ポリエステル系繊維としては例えば、ポリエチレンテレフタレート、ポリブチレンテレフタレート等からなる繊維を挙げることができる。ポリエチレンテレフタレートやポリブチレンテレフタレートに酸成分としてイソフタル酸、５−ナトリウムスルホイソフタル酸や、アジピン酸等の脂肪族ジカルボン酸を共重合させた共重合ポリエステルからなる繊維であってもよい。
【００４８】
マルチフィラメント糸を構成する繊維は、熱安定剤、酸化防止剤、光安定剤、平滑剤、帯電防止剤、可塑剤、増粘剤、顔料および難燃剤などを含有していることも好ましい。
【００４９】
なお、経糸と緯糸の材質は、同じであっても、異なっていてもよいが、後加工や染色を考慮すると同じ材質とすることが好ましい。
【００５０】
本発明の織物に好ましく用いられるマルチフィラメント糸は、総繊度を２２〜２２０ｄｔｅｘとすることが好ましく、３３〜１６７ｄｔｅｘであることが好ましい。マルチフィラメント糸の総繊度を前記範囲とすることで薄地の織物として実用に十分な強度を得られやすく、軽い織物が得られやすい。
【００５１】
マルチフィラメント糸の単繊維繊度は、織物柔軟性の点から、０．０１ｄｔｅｘ〜６ｄｔｅｘであることが好ましく、０．０２ｄｔｅｘ〜０．５ｄｔｅｘであることが好ましい。また、織物を構成するマルチフィラメント糸は直接紡糸により得られたマルチフィラメント糸であっても、海島複合繊維を脱海処理した、いわゆる極細繊維であってもよい。
【００５２】
本発明の織物は、例えば、下記のようにして製造することができる。
【００５３】
同方向に配列された糸にクリンプ率差を付ける方法として、製織時に同方向に配列される織糸ＹＡ、ＹＢを異なる張力で製織する方法等を挙げることができる。
【００５４】
例えば、下記のような方法が挙げられる。
【００５５】
織糸ＹＡ、ＹＢが経糸である場合、製織時において、クリンプ率Ｂを有するよう制御する経糸（以下「クリンプ率Ｂの経糸」と称する場合もある）は張力を高くするとともに、クリンプ率Ａを有するよう制御する経糸（以下「クリンプ率Ａの経糸」と称する場合もある）は開口に支障のない範囲で張力を低くして製織することが好ましい。例えば、糸Ａ１の張力×２．５＝糸Ｂ１の張力とすることが好ましい。クリンプ率Ｂに対しクリンプ率Ａを大きくしたい場合にはクリンプ率Ｂの経糸張力に対し、クリンプ率Ａの経糸張力を小さくすればよく、所望のクリンプ率Ａ、Ｂが得られるよう適宜調整される。具体的には原糸強度に問題ない範囲であれば、クリンプ率Ｂの経糸張力≧クリンプ率Ａの経糸張力×２.５とするのが好ましい。
【００５６】
一般に、高密度の織物で、経糸のクリンプ率を大きくするため、製織時に経糸の張力を低くすると、バンピング（緯糸打戻）により、緯糸密度を高くすることが難しい。しかしながら、上記の実施形態によれば、クリンプ率Ｂの経糸を支点にしてクリンプ率Ａの経糸で緯糸を拘束することができ、バンピングを抑制することができる。そのため、クリンプ率Ａの経糸のクリンプ率を大きくすることができる。
【００５７】
経糸張力を上記範囲内に調整する具体的方法としては、織機の経糸送り出し速度を調整する他、緯糸の打ち込み速度を調整する方法が上げられる。経糸張力が製織中に実際に上記範囲になっているかどうかは、例えば織機稼働中に経糸ビームとバックローラーとの中間において、経糸一本当たりに加わる張力を張力測定器で測ることで確認することができる。
【００５８】
また、織糸ＹＡ、ＹＢが緯糸である場合、緯糸を経糸開口間に挿入するときの張力を調整すればよい。
【００５９】
前記織物の織組織は平組織であるが、経糸と緯糸を交互に浮き沈みさせることにより、交錯させて製織されるものであり、経糸と緯糸を１本ずつ交錯させて製織される平織物の他、応用組織として緯糸を同口で数本入れるタテ拡大組織、隣り合う経糸数本を同開口にしたヨコ拡大組織でも良く、バスケット織のようにタテヨコ共に数本ずつ並べて組織する織物でも良く、引裂強力を向上させるためにリップストップ組織も適用される。
【００６０】
また、前記織物の製造に使用する織機も特に限定されず、ウォータージェット織機やエアージェット織機、レピア織機を使用することができる。
【００６１】
製織した織物は、一般的な加工機械を使って、精練、リラックス、プレセット、染色、仕上げ加工してもよい。
【００６２】
前記織物は、少なくとも片面にはカレンダー加工が施されていることが高耐水圧を達成し得る点で好ましい。カレンダー加工は織物の片面のみ、あるいは両面に施されても良いが、例えばアウター等に使用する場合、表面の凹凸構造を潰してしまうと撥水性が低下するため、片面のみカレンダー加工を施すのが好ましい。なかでも裏面にカレンダー加工を施し、表面にはカレンダー加工を施さないか、施すとしても所望の撥水性を維持し得る程度にとどめることが好ましい。これにより、表面は凹凸構造による高撥水、裏面は高耐水圧化という特性をハイレベルに付与することができる。また、上記においてカレンダー加工の回数は特に限定されない。
【００６３】
カレンダー加工の温度は特に限定されないが、使用素材のガラス転移温度より８０℃以上高いことが好ましく、１２０℃以上高いことがより好ましく、使用素材の融点より２０℃以上低いことが好ましく、３０℃以上低いことがより好ましい。カレンダー加工の温度を前記範囲にすることにより、低通気度と高引裂き強力を両方維持できる織物が得られる。一方、前記カレンダー加工の温度が使用素材のガラス転移温度＋８０℃以上であることで、適度な圧縮度合が得られ、防水性を有する織物を得ることができる。また、使用素材の融点−２０℃以上低いことで、適度な圧縮度合が得られ、織物の引裂き強力に優れる。
【００６４】
例えば、ポリアミドを素材とする場合、カレンダー加工の温度は、１２０℃〜２００℃であることが好ましく、１３０℃〜１９０℃であることがより好ましい。また、ポリエステルを素材とする場合、カレンダー加工の温度は１６０℃〜２４０℃であることが好ましい。
【００６５】
カレンダー加工の圧力は、０．９８ＭＰａ（１０ｋｇｆ／ｃｍ２）以上であることが好ましく、１．９６ＭＰａ（２０ｋｇｆ／ｃｍ２）以上であることがより好ましく、５．８８ＭＰａ（６０ｋｇｆ／ｃｍ２）以下であることが好ましく、４．９０ＭＰａ（５０ｋｇｆ／ｃｍ２）以下であることがより好ましい。カレンダー加工の圧力を前記範囲にすることにより、低通気度と引裂き強力を両方維持できる織物が得られる。一方、前記カレンダー加工の圧力が０．９８ＭＰａ（１０ｋｇｆ／ｃｍ２）以上であることで、適度な圧縮度合が得られ、優れた防水性を有する織物が得られる。また、５．８８ＭＰａ（６０ｋｇｆ／ｃｍ２）以下とすることで、適度に圧縮されて、織物の引裂き強力が優れるものとなる。
【００６６】
また、カレンダーロールの材質は特に限定されないが、片方のロールは金属製であることが好ましい。金属ロールはそれ自身の温度を調節することができ、かつ生地表面を均一に圧縮することができる。もう一方のロールは特に限定されないが、金属製または樹脂製が好ましく、樹脂製の場合はナイロン製が好ましい。
【００６７】
前記織物は、少なくとも片面には撥水加工が施されていることが好ましく、各種機能加工や、風合いや織物の強力を調整するための柔軟仕上げを併用することができる。前記Ｌ／√Ｄの好ましい範囲を持つ織物に撥水加工を施せば、洗濯２０回後でも撥水度が３級以上の織物を得ることができる。
【００６８】
撥水剤としては一般的な繊維用撥水加工剤でよく、例えば、シリコーン系撥水剤、パーフルオロアルキル基を有するポリマーからなるフッ素系撥水剤、パラフィン系撥水剤が好適に用いられる。なかでも、フッ素系撥水剤を用いると、被膜の屈折率を低く抑えることができ、さらに、繊維表面における光の反射を低減できるため、特に好ましい。撥水加工の方法は、パディング法、スプレー法、プリント法、コーティング法、グラビア法など一般的な方法を用いることができる。
【００６９】
柔軟剤としては、アミノ変性シリコーンやポリエチレン系、ポリエステル系、パラフィン系柔軟剤等を用いることができる。
【００７０】
このようにして得られた織物は、防水性および低通気性に優れた織物となり、また、撥水加工を施した場合には撥水性にも優れた織物となるので、これらの特徴の一つ以上を活かし、ダウンウエア、ダウンジャケット、スポーツ衣料、ふとん、寝袋、傘地、医療用基材等に有用に使用することができる。
【実施例】
【００７１】
以下、本発明の実施例を比較例と共に説明する。
【００７２】
なお、本実施例で用いる各種特性の測定方法は、以下のとおりである。
【００７３】
（１）総繊度、フィラメント数
総繊度は、ＪＩＳ  Ｌ  １０１３：２０１０  ８．３．１  （Ａ法）（正量繊度）に基づき測定した。
【００７４】
フィラメント数は、ＪＩＳ  Ｌ  １０１３：２０１０  ８．４に基づき測定した。
【００７５】
（２）織密度
織密度は、ＪＩＳ  Ｌ  １０９６：２０１０  ８．６．１に基づき測定した。
【００７６】
試料を平らな台上に置き、不自然なしわや張力を除いて、異なる５カ所について０．５ｃｍ間のタテ糸およびヨコ糸の本数を数え、それぞれの平均値を算出し、２．５４ｃｍ当たりの本数に換算した。
【００７７】
（３）クリンプ率
クリンプ率は、ＪＩＳ  Ｌ  １０９６：２０１０  ８．７（Ｂ法）に基づき測定した。
【００７８】
試料を平らな台上に置き、不自然なしわや張力を除いて、クリンプ率の異なる糸Ａ１、糸Ｂ１が隣り合う位置に配置された、異なる３カ所について２００ｍｍの距離に印をつけ、この印内の糸を解いて分解糸とし、ＪＩＳ  Ｌ  １０１３：２０１０の５．１に規定された初荷重の下で真っすぐに張った長さをそれぞれ測定して平均値を算出し、変化長を計算した。
【００７９】
（４）カバーファクター
カバーファクター（Ｃｆ）は、以下の式により求めた。
Ｃｆ＝ＮＷ×（ＤＷ）１／２＋ＮＦ×（ＤＦ）１／２
ＮＷ：経糸織密度（本／２．５４ｃｍ）
ＮＦ：緯糸織密度（本／２．５４ｃｍ）
ＤＷ：経糸総繊度（ｄｔｅｘ）
ＤＦ：緯糸総繊度（ｄｔｅｘ）
【００８０】
（５）通気度
通気度は、ＪＩＳ  Ｌ  １０９６：２０１０  ８．２６．１．（Ａ法）（フラジール法）に基づき測定した。
【００８１】
（６）耐水圧
耐水圧は、ＪＩＳ  Ｌ  １０９２：２００９  ７．１．１（Ａ法）（低水圧法）に基づき測定した。片面カレンダーを施した生地については、非カレンダー面を表側として測定した。
【００８２】
（７）撥水性
撥水性はＪＩＳ  Ｌ  １０９２：２００９  ６．２．１（Ｃ法）（家庭用電気洗濯機を用いる方法）に基づき２０回洗濯した後、同７．２撥水度試験（スプレー試験）に基づき測定した。
【００８３】
（８）厚さ方向の糸上端と下端の距離Ｌ
試料をクリンプ率Ｂの糸に沿って生地を切断し、その断面を走査型電子顕微鏡（ＳＥＭ）（（株）日立ハイテクノロジーズ製）を用い、１００倍で観察し、クリンプ率Ｂの糸を上下に挟むように配置された２本のクリンプ率Ｂの糸と交織される糸について、上部糸断面の上端頂点接線と下部糸断面の下端頂点接線の垂直距離Ｌを測定した。
【００８４】
（９）分解糸の糸繊度Ｄ
織物を構成する糸を痛めないように織物から分解して採取した糸をＪＩＳ  Ｌ  １０１３：２０１０  ５．１に記載の初荷重をかけた状態で、正確に長さ９ｃｍに切断し、質量を電子天秤（メトラー・トレド株式会社製）で測定して、以下の式から糸繊度Ｄ（ｄｔｅｘ）を求め、５本の平均値を算出した。
Ｄ＝ｍ/ｌ×１００００
Ｄ：分解糸の糸繊度（ｄｔｅｘ）
ｍ：試料の質量（ｇ）
ｌ：試料長（ｍ）
【００８５】
［実施例１] 
クリンプ率Ａの織糸（Ａ１）の原糸として、８４ｄｔｅｘ、１４４フィラメント、のポリエチレンテレフタレート繊維と、クリンプ率Ｂの織糸（Ｂ１）の原糸として、８４ｄｔｅｘ、１４４フィラメント、のポリエチレンテレフタレート繊維とを経糸に用いた。また、８４ｄｔｅｘ、１４４フィラメントのポリエチレンテレフタレート繊維を原糸として緯糸に用いた。
【００８６】
そして、製織時において、糸Ａ１と糸Ｂ１の張力比を２．５倍にして、経糸密度を１６９本／２．５４ｃｍに、緯糸密度を１７０本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が１９０本／２．５４ｃｍ、緯糸密度が１６８本／２．５４ｃｍ、カバーファクターが３２８１である平織物を得た。得られた平織物について、通気度および耐水圧を前記方法で評価した。
【００８７】
得られた平織物の特性を表１に示す。
【００８８】
［実施例２］
クリンプ率Ａの糸（Ａ１）およびクリンプ率Ｂの糸（Ｂ１）として、２２ｄｔｅｘ、２０フィラメント、のナイロン繊維を経糸に用いた。また、２８ｄｔｅｘ、４８フィラメントのポリアミド繊維を緯糸に用いた。
【００８９】
そして、製織時において、糸Ａ１と糸Ｂ１を１：１の割合（本数比）で一本ずつ交互に配置し、糸Ａ１×２．５＝糸Ｂ１の張力として、経糸密度を２９０本／２．５４ｃｍに、緯糸密度を１９０本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が３２４本／２．５４ｃｍ、緯糸密度が２１０本／２．５４ｃｍ、カバーファクターが２６３１である平織物を得た。得られた平織物について、通気度および耐水圧を前記方法で評価した。
【００９０】
得られた平織物の特性を表１に示す。
【００９１】
［実施例３］
クリンプ率Ａの糸（Ａ１）およびクリンプ率Ｂの糸（Ｂ１）として、５６ｄｔｅｘ、１４４フィラメント、のポリエチレンテレフタレート繊維を経糸に用いた。また、同糸を緯糸に用いた。
【００９２】
そして、製織時において、糸Ａ１と糸Ｂ１を１：１の割合（本数比）で一本ずつ交互に配置し、糸Ａ１の張力×２．５＝糸Ｂ１の張力として、経糸密度を２００本／２．５４ｃｍに、緯糸密度を２００本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が２２０本／２．５４ｃｍ、緯糸密度が２２２本／２．５４ｃｍ、カバーファクターが３３０８である平織物を得た。得られた平織物について、通気度および耐水圧を前記方法で評価した。
【００９３】
得られた平織物の特性を表１、図１、２、３に示す。また、得られた平織物の表面ＳＥＭ写真を図１に、図１のクリンプ率Ａの経糸方向の切断線αに沿って切断した時の緯糸断面のＳＥＭ写真を図２に、図１のクリンプ率Ｂの経糸方向の切断線βに沿って切断した時の緯糸断面のＳＥＭ写真を図３に示した。
【００９４】
図２は、平織物１において、クリンプ率Ａの経糸２が緯糸３の表面を、左右から覆い、緻密な構造を形成している様子を示し、図３は、クリンプ率Ｂの経糸４が緯糸３を厚み方向に押し上げ、凹凸構造を発現している様子を示している。
【００９５】
［実施例４］
クリンプ率Ａの織糸（Ａ１）の原糸として、８４ｄｔｅｘ、１４４フィラメント、のポリエチレンテレフタレート繊維と、クリンプ率Ｂの織糸（Ｂ１）の原糸として、８４ｄｔｅｘ、１４４フィラメント、のポリエチレンテレフタレート繊維とを経糸に用いた。また、８４ｄｔｅｘ、１４４フィラメントのポリエチレンテレフタレート繊維を原糸として緯糸に用いた。
【００９６】
そして、製織時において、糸Ａ１と糸Ｂ１を１：１の割合（本数比）で一本ずつ交互に配置し、糸Ａ１の張力×５．５＝糸Ｂ１の張力として、経糸密度を１５４本／２．５４ｃｍに、緯糸密度を２５０本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が１６６本／２．５４ｃｍ、緯糸密度が２６６本／２．５４ｃｍ、カバーファクターが３９５９である平織物を得た。得られた平織物について、通気度および耐水圧を前記方法で評価した。
【００９７】
得られた平織物の特性を表１に示す。
【００９８】
［比較例１］
５６ｄｔｅｘ、３６フィラメント、のポリエチレンテレフタレート繊維を経糸と緯糸に用いた。
【００９９】
そして、製織時において、任意に経糸に張力差を付けず、経糸密度を１４６本／２．５４ｃｍに、緯糸密度を９２本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が１５２本／２．５４ｃｍ、緯糸密度が９６本／２．５４ｃｍ、カバーファクターが１８５６である平織物を得た。得られた平織物について、通気度および耐水圧を前記方法で評価した。
【０１００】
得られた平織物の特性を表１に示す。
【０１０１】
[比較例２]
クリンプ率Ａの織糸（Ａ１）の原糸として、５６ｄｔｅｘ、３６フィラメント、のポリエチレンテレフタレート繊維と、クリンプ率Ｂの織糸（Ｂ１）の原糸として、５６ｄｔｅｘ、３６フィラメント、のポリエチレンテレフタレート繊維とを経糸に用いた。また、１６７ｄｔｅｘ、１４４フィラメントのポリエチレンテレフタレート繊維を原糸として緯糸に用いた。  そして、製織時において、糸Ａ１と糸Ｂ１を１：１の割合（本数比）で一本ずつ交互に配置し、糸Ａ１の張力×１．２＝糸Ｂ１の張力として、経糸密度を１４６本／２．５４ｃｍに、緯糸密度を８４本／２．５４ｃｍに設定し、経糸、緯糸とも１本ずつ交錯させた平織組織にて製織して、平織物を得た。得られた平織物を、オープンソーパーを用いて精練、ピンテンターを用いて１８５℃×３０ｓｅｃでプレセットし、パッダーを用いてフッ素系樹脂化合物をパッド・キュアー法にて付与し撥水処理を行い、１３０℃×１ｍｉｎで乾燥し、１８０℃×３０ｓｅｃで中間セットを行った。その後、カレンダー加工（加工条件：シリンダー加工、温度１７０℃、圧力２．４５ＭＰａ（２５ｋｇf／ｃｍ２、速度２０ｍ／ｍｉｎ）を織物の片面に２回施して、経糸密度が１５２本／２．５４ｃｍ、緯糸密度が８９本／２．５４ｃｍ、カバーファクターが２２８７である平織物を得た。得られた平織物について、通気度および耐水圧を前記方法で評価した。
【０１０２】
得られた平織物の特性を表１に示す。
【０１０３】
【表１】
2020125558.tif 000002
【符号の説明】
【０１０４】
１．平織物
２．クリンプ率Ａの経糸
３．緯糸
４．クリンプ率Ｂの経糸
５．上部糸断面の上端頂点接線
６．下部糸断面の下端頂点接線
α．クリンプ率Ａの経糸方向の切断線
β．クリンプ率Ｂの経糸方向の切断線
【図１】
2020125558.tif 000003
【図２】
2020125558.tif 000004
【図３】
2020125558.tif 000005